(57)【要約】【課題】弾性部材と樹脂とを複合化した樹脂成形体において、従来に比して強度の高い樹脂成形体を提供すること。【解決手段】弾性部材２と当該弾性部材２の外周に嵌合するカラー部材１が、射出樹脂により鋳ぐるみ成形されたことを特徴とする樹脂成形体１０を提供する。この樹脂成形体１０によれば、射出成形時の射出圧を高めても、カラー部材１によって弾性部材２の変形が回避できるため、ウェルド部の強度の低下を効果的に抑制でき、高い強度を有する樹脂成形体１０が得られる。【選択図】図２
2010264690.tif 000002
【特許請求の範囲】
【請求項１】
弾性部材及び当該弾性部材の外周に嵌合するカラー部材が、射出樹脂により鋳ぐるみ成形されたことを特徴とする樹脂成形体。
【請求項２】
前記樹脂成形体が、防振装置用部品であることを特徴とする請求項１に記載の樹脂成形体。
【請求項３】
前記カラー部材の破断強度が、前記弾性部材の破断強度に比して高いことを特徴とする請求項１又は２に記載の樹脂成形体。
【発明の詳細な説明】
【技術分野】
【０００１】
本発明は、樹脂成形体に関し、詳しくは、射出成形により弾性部材を樹脂で鋳ぐるんだ樹脂成形体に関する。
【背景技術】
【０００２】
従来より、各種工業用部品の材料として、繊維と樹脂とを複合化した繊維強化樹脂が広く用いられている。この繊維強化樹脂によれば、極めて優れた機械的特性や成形加工性が得られることが知られている。
【０００３】
また、特に走行安定性や静音性が求められる自動車用部品として、上記の繊維強化樹脂にさらに弾性部材を複合化したものが用いられている。具体的には、加硫ゴム成形体などの弾性部材を金型内に配置した後、上記の繊維強化樹脂を金型のゲートから金型内部に射出することにより、弾性部材を射出樹脂で鋳ぐるみ成形した樹脂成形体が用いられている。
【０００４】
ところが、金型内部に弾性部材を配置し、金型のゲートから樹脂を射出して金型内に樹脂を流し込むと、弾性部材の外周を流動して回り込んだ樹脂の先端部同士が合流するウェルド部において、強度が低下することが知られている。このため、ウェルド部の強度の低下により樹脂成形体の強度が低下するのを回避すべく、種々検討が進められている。
【０００５】
例えば、射出成形時の射出圧を高めることにより、ウェルド部に十分に高い圧力を負荷して強度の低下を抑制する方法が検討されている。しかしながら、この方法では、圧力が高過ぎるとバリなどが発生して外観不良や寸法異常などが生じてしまう一方で、圧力が低過ぎると樹脂成形体の内部にボイドが発生し、樹脂成形体の強度が低下してしまうという不具合が生ずる。また、射出成形時の射出圧を高めても、弾性体が圧力を吸収して変形してしまう結果、目的とするウェルド部に十分に高い圧力を負荷できず、ウェルド部の強度の低下を抑制できない場合がある。
【０００６】
そこで、樹脂成形体の形状に工夫を凝らすことにより、ウェルド部の発生部位を制御する方法が検討されている。例えば、ロッド状部分と、このロッド状部分の両端に設けられた大小２つの筒状部分とが一体成形された樹脂製の連結ロッドにおいて、ロッド状部分の長手方向に直交する平面でロッド状部分を切断したときの断面形状が、軸に対して左右非対称であり且つ左右の断面積が略等しくなるようにした連結ロッドが開示されている（例えば、特許文献１参照）。
この特許文献１に開示された樹脂製連結ロッドによれば、ウェルド部の発生部位を分散させることができるため、ロッド状部分の一方の側の強度が低下するのを回避できるとされている。
【先行技術文献】
【特許文献】
【０００７】
【特許文献１】特開２００２−３０１７４３号公報
【発明の概要】
【発明が解決しようとする課題】
【０００８】
しかしながら、特許文献１に開示されている発明は、強度の低いウェルド部の発生部位を分散させたに過ぎない。このため、樹脂成形体全体としての強度の低下は避けられない。
【０００９】
本発明は、上記に鑑みてなされたものであり、その目的は、弾性部材と樹脂とを複合化した樹脂成形体において、従来に比して強度の高い樹脂成形体を提供することにある。
【課題を解決するための手段】
【００１０】
上記目的を達成するため請求項１記載の発明は、弾性部材及び当該弾性部材の外周に嵌合するカラー部材が、射出樹脂により鋳ぐるみ成形されたことを特徴とする樹脂成形体である。
【００１１】
請求項２記載の発明は、請求項１に記載の樹脂成形体を防振装置用部品として用いたことを特徴とする。
【００１２】
請求項３記載の発明は、請求項１又は２に記載の樹脂成形体において、前記カラー部材の破断強度が、前記弾性部材の破断強度に比して高いことを特徴とする。
【発明の効果】
【００１３】
請求項１に記載の発明では、射出樹脂により弾性部材を鋳ぐるみ成形する際に、当該弾性部材の外周に嵌合するカラー部材を設けた。
これにより、ウェルド部の強度の低下を抑制すべく射出成形時の射出圧を高めた場合であっても、射出された樹脂と弾性部材との間にカラー部材が介在することによって、弾性部材にかかる圧力を軽減でき、弾性部材が圧力を吸収して変形してしまうのを回避できる。このため、ウェルド部に高い圧力を負荷できる結果、ウェルド部の強度を向上させることができる。
そして、弾性部材に比して剛性の高いカラー部材を設けたため、樹脂成形体に応力が入力された場合であっても、入力された応力をカラー部材で分散させることができ、樹脂成形体の振動吸収特性が向上する。このため、樹脂成形体の部品単体としての性能を向上させることができ、軽量化が期待できる。
また、本発明では、射出成形時に、弾性部材の外周に嵌合するカラー部材を設ければよいため、従来の射出成形機により容易に成形できる。要求される部品特性の変更に伴って弾性部材の仕様（例えば、硬度など）が変更になった場合であっても、樹脂の射出条件を変更する必要も無く、設計自由度が高い。
【００１４】
請求項２に記載の発明では、請求項１に記載の樹脂成形体を防振装置用部品として用いた。
上述したように、請求項１に記載の樹脂成形体は、従来の樹脂成形体に比して振動吸収特性が優れている。このため、請求項１に記載の樹脂成形体を防振装置用部品として用いることにより、上述の効果が最大限に発揮される。
【００１５】
請求項３に記載の発明では、請求項１又は２に記載の樹脂成形体のカラー部材の破断強度を、弾性部材の破断強度に比して高く設定した。
これにより、射出成形時の高い射出圧によってカラー部材が破断することを回避でき、上述の効果がより確実に奏される。
【図面の簡単な説明】
【００１６】
【図１】本実施形態に係る樹脂成形体の平面図である。
【図２】本実施形態に係る樹脂成形体の部分断面図である。
【図３】図１のＡ−Ａ線断面図である。
【図４】本実施形態の変形例を説明するための図である。
【図５】ウェルド強度の測定方法を説明するための図である。
【図６】弾性部材の変形量とウェルド強度との関係を示す図である。
【図７】カラー部材とウェルド強度との関係を示す図である。
【図８】樹脂組成とウェルド強度との関係を示す図である。
【発明を実施するための形態】
【００１７】
以下、本発明の実施形態について、図面を参照しながら詳細に説明する。なお、本実施形態の変形例の説明において、本実施形態と共通する構成については同様の符号を用い、適宜その説明を省略化又は簡略化する。
【００１８】
図１は、本実施形態に係る樹脂成形体１０の平面図である。図１に示すように、本実施形態に係る樹脂成形体１０は、自動車エンジンに使用されるトルクロッドである。
樹脂成形体１０は、ロッド部１１と、ロッド部１１の両端に設けられた筒状で大きさの異なる大端部１２及び小端部１３と、から構成される。これらロッド部１１、大端部１２、及び小端部１３は、射出樹脂により一体成形されている。
【００１９】
大端部１２は、ロッド部１１の延出方向に直交する方向に延びて、略四角筒形状をなしている。小端部１３は、ロッド部１１の延出方向と大端部１２の延出方向に直交する方向に延びて、円筒形状をなしている。即ち、略四角筒形状の大端部１２の中心軸と、円筒形状の小端部１３の中心軸とのなす角は、９０度である。
【００２０】
図２は、樹脂成形体１０を、小端部１３が延出する方向に直交する平面で切断したときの小端部１３付近の部分断面図である。図２に示すように、小端部１３は、内筒３と、内筒３の外周に嵌合するように円筒形状に成形された弾性部材２と、弾性部材２の外周に嵌合するように円筒形状に成形されたカラー部材１とを備える。また、小端部１３は、これら内筒３、弾性部材２、及びカラー部材１を、射出樹脂で鋳ぐるみ成形することにより形成されている。
【００２１】
図３は、図１のＡ−Ａ線断面図である。図３に示すように、カラー部材１の軸方向の長さは、内筒３や弾性部材２の軸方向の長さに比して短く設計されている。このため、内筒３及び弾性部材２の軸方向の両端面と、カラー部材１の軸方向の両端面との間には段差が生じているが、この段差には射出樹脂が充填され、カラー部材１の軸方向の両端面が射出樹脂により鋳ぐるみされている。これにより、カラー部材１の軸方向への移動が防止されている。
本実施形態では、カラー部材１の軸方向の両端面全てが射出樹脂により鋳ぐるみされているが、図４に示す本実施形態の変形例のように、小端部１４に設けられたカラー部材１の軸方向の両端面の少なくとも一部が鋳ぐるみされていればよい。
【００２２】
なお、大端部１２は、内筒、及び弾性部材を射出樹脂で鋳ぐるみ成形することにより形成されている。射出樹脂は、大端部１２側から射出充填されるため、ウェルド部は小端部１３側に形成される。このため、大端部１２側では、ウェルド部の強度の低下という問題が生じないため、小端部１３のようにカラー部材を用いる必要は無い。
【００２３】
内筒３の材質は特に限定されない。後述する弾性部材２の内周に嵌合するものであればよい。
【００２４】
弾性部材２の材質は特に限定されず、弾性を有する材質からなるものであればよい。例えば、弾性部材として一般的な加硫ゴムが用いられる。
なお、従来では、弾性部材２の変形を抑制するために弾性部材２を肉厚にする必要があったところ、本実施形態では後述するカラー部材１を設けることによって弾性部材２の変形を回避できるため、従来に比して弾性部材２の厚みを薄くできる。
【００２５】
カラー部材１の材質は特に限定されない。例えば、鉄製、アルミニウム製、樹脂製のカラー部材１が用いられる。
カラー部材１の厚みも特に限定されない。カラー部材１の厚みは、厚くすると強度が向上する一方で重量が嵩むため、これらのバランスを考慮して適宜設定される。
また、カラー部材１は、弾性部材２に嵌合していればよく、射出樹脂により鋳ぐるみ成形されるため、特に接着剤などで接着する必要は無い。
なお、カラー部材１は安価に入手できることから、本実施形態の樹脂成形体はコストの面でも優れている。
【００２６】
また、カラー部材１の破断強度は、上記の弾性部材２の破断強度に比して高く設定されている。ここで、「破断強度」とは、部材を破断させるのに必要な引張強度を意味し、従来公知の引張試験により測定される。一例として、ゴム、樹脂、及びアルミニムの引張強度比を表１に示す。表１は、ゴムの引張強度を１としたときの樹脂及びアルミニウムの引張強度比を示している。表１に示すように、樹脂及びアルミニウムは、ゴムに比して引張強度（破断強度）比が高いことが判る。
【００２７】
【表１】
2010264690.tif 000003
【００２８】
また、樹脂としては特に限定されず、従来から射出成形に用いられている一般的な樹脂が使用可能である。例えば、高強度で耐熱性にも優れるＰＡ６（ナイロン６）、ＰＡ６６（ナイロン６，６）、ＰＡ１２（ナイロン１２）、ＰＡ４６（ナイロン４，６）、ＰＡ６１０（ナイロン６，１０）、ＰＡ６１２（ナイロン６，１２）、ＰＡ６Ｔ（ナイロン６，Ｔ）、ＰＡ９Ｔ（ナイロン９，Ｔ）などのポリアミド樹脂、又は、これらの共重合体が好ましく用いられる。
また、適宜、繊維材料を添加して複合化した繊維強化樹脂が用いられる。繊維材料としては特に限定されず、従来公知の繊維材料を用いることができる。具体例としては、ガラス繊維やカーボン繊維などが挙げられる。これらの繊維材料の繊維長なども特に限定されず、要求される部品特性に応じて、その配合量なども適宜設定される。
【００２９】
次に、本実施形態に係る樹脂成形体１０の製造方法について説明する。本実施形態に係る樹脂成形体１０の製造方法は、弾性部材２の外周に嵌合するカラー部材１を設ける以外は従来の製造方法と同様であり、射出工程、保圧工程、及び冷却工程を有する。
先ず、小端部１３の構成材料である内筒３と、この内筒３の外周に嵌合する弾性部材２と、この弾性部材２の外周に嵌合するカラー部材１と、を準備する。これら部材を嵌合させた後、金型内の所定の位置に配置する。大端部１２の構成材料も同様に金型内の所定の位置に配置させる。
次いで、大端部１２側に設けられた金型のゲートから、金型内に射出成形用の樹脂を射出する。射出後は保圧をかけて射出樹脂を流動させた後、冷却して射出樹脂を固化させる。これにより、金型内に配置した内筒３、弾性部材２、及びカラー部材１が射出樹脂により鋳ぐるみ成形され、本実施形態に係る樹脂成形体１０が得られる。
【００３０】
次に、弾性部材２の変形量と、ウェルド部の強度（以下、「ウェルド強度」という）との関係について説明する。ウェルド強度については、ウェルド部を含む樹脂成形品を切り出した後、図５に示すように、ウェルド部に対して圧縮荷重をかけ、破損した時の荷重を測定することにより求めることができる。
弾性部材２の変形量とウェルド強度との関係について調べた結果を図６に示す。具体的には、図６は、弾性部材２の変形量が０である樹脂成形体のウェルド強度を１００としたときに、各変形量に対応するウェルド強度比を表している。
図６に示すように、弾性部材２の変形量が大きくなるに従って、ウェルド強度が低下していく。この結果から、樹脂成形体の強度を向上させるためには、弾性部材２の変形を抑制することが重要であることが判る。
【００３１】
次に、カラー部材１と、ウェルド強度との関係を調べた結果を図７に示す。具体的には、図７は、カラー部材１を設けていない従来の樹脂成形体のウェルド強度を１００としたときに、各種のカラー部材を設けたときのウェルド強度比を表している。
図７に示すように、カラー部材を設けた樹脂成形体のウェルド強度はいずれも、カラー部材を設けていない樹脂成形体のウェルド強度に比して大きい。この結果から、弾性部材の外周に嵌合するカラー部材を設けて射出樹脂で鋳ぐるみ成形することにより、より強度の高い樹脂成形体が得られることが判る。
また、アルミ製カラー部材を用いることにより、樹脂製カラー部材に比してより強度の高い樹脂成形体が得られることが判る。
また、カラー部材の厚みを厚くすることにより、より強度の高い樹脂成形体が得られることが判る。ただし、あまり厚くし過ぎてもそれ以上の強度が得られないうえ重量が嵩んでしまうため、これらのバランスを考慮して適宜、厚みを設定するのが望ましい。
【００３２】
次に、射出樹脂の組成と、ウェルド強度との関係を調べた結果を図８に示す。具体的には、図８は、脂肪族系ポリアミド樹脂に短繊維ガラスを５０％含有させた射出樹脂、及び芳香族系ポリアミド樹脂に長繊維ガラスを５０％含有させた射出樹脂を用いて、カラー部材を用いずにカラーレスで成形したときの樹脂成形体のウェルド強度比と、アルミニウム製カラー部材を鋳ぐるみ成形したときの樹脂成形体のウェルド強度比を表している。
図８に示すように、いずれの組成の射出樹脂であっても、アルミニウム製カラー部材を用いた方が、ウェルド強度が高い。この結果から、射出樹脂の組成によらず、カラー部材を用いて弾性部材の変形を抑制することにより、樹脂成形体の強度を向上できることが判る。
【００３３】
以下、本実施形態に係る樹脂成形体の効果について説明する。
本実施形態では、射出樹脂により弾性部材２を鋳ぐるみ成形する際に、当該弾性部材２の外周に嵌合するカラー部材１を設けた。
これにより、ウェルド強度の低下を抑制すべく射出成形時の射出圧を高めた場合であっても、射出された樹脂と弾性部材２との間にカラー部材１が介在することによって、弾性部材２にかかる圧力を軽減でき、弾性部材２が圧力を吸収して変形してしまうのを回避できる。このため、ウェルド部に高い圧力を負荷できる結果、健全なウェルド部を形成でき、ウェルド強度を向上させることができる。
そして、弾性部材２に比して剛性の高いカラー部材１を設けたため、樹脂成形体１０に応力が入力された場合であっても、入力された応力をカラー部材１で分散させることができ、樹脂成形体１０の振動吸収特性が向上する。このため、部品単体としての性能を向上させることができ、軽量化が期待できる。
また、射出成形時に、弾性部材２の外周に嵌合するカラー部材１を設ければよいため、従来の射出成形機により容易に成形できる。要求される部品特性の変更に伴って弾性部材２の仕様（例えば、硬度など）が変更になった場合であっても、樹脂の射出条件を変更する必要も無く、設計自由度が高い。
【００３４】
また、本実施形態では、樹脂成形体１０を、自動車エンジンに使用されるトルクロッドとして用いた。
上述したように、本実施形態に係る樹脂成形体１０は、従来の樹脂成形体に比して振動吸収特性が優れている。このため、樹脂成形体１０を自動車エンジン用のトルクロッドとして用いることにより、上述の効果が最大限に発揮される。
【００３５】
また、本実施形態では、樹脂成形体１０のカラー部材１の破断強度を、弾性部材２の破断強度に比して高く設定した。
これにより、射出成形時の高い射出圧によってカラー部材１が破断することを回避でき、上述の効果が確実に奏される。
【００３６】
なお、本発明は上記実施形態に限定されるものではなく、本発明の目的を達成できる範囲での変形、改良は本発明に含まれる。
例えば、上記実施形態では、本発明に係る樹脂成形体１０を自動車エンジンのトルクロッドに適用したが、これに限定されず、他の防振装置用部品などにも用いることができる。
【符号の説明】
【００３７】
１…カラー部材
２…弾性部材
３…内筒
１０…樹脂成形体
１１…ロッド部
１２…大端部
１３…小端部
【図１】
2010264690.tif 000004
【図２】
2010264690.tif 000005
【図３】
2010264690.tif 000006
【図４】
2010264690.tif 000007
【図５】
2010264690.tif 000008
【図６】
2010264690.tif 000009
【図７】
2010264690.tif 000010
【図８】
2010264690.tif 000011